(57)【要約】  本発明は、成分Ａとして、２５〜９９．９重量％の、式（Ｉ）で表されるホスフィン酸塩2019534346.tif 000009（式中、Ｒ１、Ｒ２は、同一であるかまたは異なり、それぞれ直鎖もしくは分岐鎖のＣ１〜Ｃ１８アルキル、Ｃ６〜Ｃ１８アリール、Ｃ７〜Ｃ１８アリールアルキル、もしくはＣ７〜Ｃ１８アルキルアリールであるか、またはＲ１およびＲ２は、一つもしくは複数の環を互いと一緒に形成し、Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、Ｋ、および／またはプロトン化窒素塩基であり、ｍは、１〜４である）、成分Ｂとして、０〜７５重量％の、相乗剤、またはリン系／窒素系難燃剤、ならびに成分Ｃとして、０．１〜５０重量％の、酸化マグネシウム、酸化亜鉛、酸化マンガン、酸化スズ、ジハイドロタルサイト、ハイドロカルマイト、水酸化マグネシウム、水酸化カルシウム、水酸化亜鉛、酸化スズ水和物、水酸化マンガン、ホウ酸亜鉛、塩基性ケイ酸亜鉛、スズ酸亜鉛、またはそれらの物質の混合物を含む、熱可塑性ポリマー用の新規の難燃剤−安定剤の組合せであって、成分の合計は常に１００重量％であり、難燃剤−安定剤の組合せの安息角が、５°から４５°の間である、難燃剤−安定剤の組合せに関する。
2019534346.tif 000002
【特許請求の範囲】
【請求項１】
成分Ａとして、２５〜９９．９重量％の、式（Ｉ）で表されるホスフィン酸塩
【化１】
2019534346.tif 000007
（式中、
Ｒ１、Ｒ２は、同一であるかまたは異なり、それぞれ直鎖もしくは分岐鎖のＣ１−Ｃ１８−アルキル、Ｃ６−Ｃ１８−アリール、Ｃ７−Ｃ１８−アリールアルキルもしくはＣ７−Ｃ１８−アルキルアリールであるか、またはＲ１およびＲ２は、一つもしくは複数の環を互いと一緒に形成し、
Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、Ｋおよび／またはプロトン化窒素塩基であり、
ｍは、１〜４である）、
成分Ｂとして、０〜７５重量％の、相乗剤またはリン系／窒素系難燃剤、ならびに
成分Ｃとして、０．１〜５０重量％の、酸化マグネシウム、酸化亜鉛、酸化マンガン、酸化スズ、ジハイドロタルサイト、ハイドロカルマイト、水酸化マグネシウム、水酸化カルシウム、水酸化亜鉛、酸化スズ水和物、水酸化マンガン、ホウ酸亜鉛、塩基性ケイ酸亜鉛、スズ酸亜鉛またはこれらの物質の混合物
を含む、熱可塑性ポリマー用の難燃剤−安定剤の組合せであって、成分の合計は常に１００重量％であり、
前記難燃剤−安定剤の組合せの安息角が、５°〜４５°の間である、難燃剤−安定剤の組合せ。
【請求項２】
前記難燃剤−安定剤の組合せの安息角が、２０°〜４０°の間である、請求項１に記載の難燃剤−安定剤の組合せ。
【請求項３】
Ｒ１、Ｒ２が、同一であるかまたは異なり、それぞれメチル、エチル、ｎ−プロピル、イソプロピル、ｎ−ブチル、ｔｅｒｔ−ブチル、ｎ−ペンチル、２−ペンチル、３−ペンチル、２−メチルブチル、３−メチルブチル（イソペンチル）、３−メチルブタ−２−イル、２−メチルブタ−２−イル、２，２−ジメチルプロピル（ネオペンチル）、ヘキシル、ヘプチル、オクチル、ノニル、デシル、シクロペンチル、シクロペンチルエチル、シクロヘキシル、シクロヘキシルエチル、フェニル、フェニルエチル、メチルフェニルおよび／またはメチルフェニルエチルである、請求項１または２に記載の難燃剤−安定剤の組合せ。
【請求項４】
Ｍが、カルシウム、アルミニウム、亜鉛、チタンまたは鉄イオンである、請求項１〜３のいずれか一つに記載の難燃剤−安定剤の組合せ。
【請求項５】
成分Ｂが、ａ）〜ｅ）
ａ）メラミンの縮合生成物、
ｂ）メラミンとポリリン酸の反応生成物および／またはメラミンの縮合生成物とポリリン酸の反応生成物あるいはそれらの混合物、
ｃ）式（ＮＨ４）ｙＨ３−ｙＰＯ４または式（ＮＨ４ＰＯ３）ｚのリン酸塩（式中、ｙは１〜３であり、ｚは１〜１００００である）、
ｄ）式（ＩＩＩ）〜式（ＶＩＩＩ）で表されるＮ−相乗剤またはそれらの混合物
【化２】
2019534346.tif 000008
（式中、
Ｒ５〜Ｒ７は、それぞれ水素、Ｃ１−Ｃ８−アルキル、Ｃ５−Ｃ１６−シクロアルキルもしくは−アルキルシクロアルキル（これらはヒドロキシルまたはＣ１−Ｃ４−ヒドロキシアルキル官能基で置換されていてもよい）、Ｃ２−Ｃ８−アルケニル、Ｃ１−Ｃ８−アルコキシ、−アシル、−アシルオキシ、Ｃ６−Ｃ１２−アリールもしくは−アリールアルキル、−ＯＲ８および−Ｎ（Ｒ８）Ｒ９、Ｎ−脂環式基またはＮ−芳香族基であり、
Ｒ８は、水素、Ｃ１−Ｃ８−アルキル、Ｃ５−Ｃ１６−シクロアルキルもしくは−アルキルシクロアルキル（これらはヒドロキシルまたはＣ１−Ｃ４−ヒドロキシアルキル官能基で置換されていてもよい）、Ｃ２−Ｃ８−アルケニル、Ｃ１−Ｃ８−アルコキシ、−アシル、−アシルオキシまたはＣ６−Ｃ１２−アリールもしくは−アリールアルキルであり、
Ｒ９〜Ｒ１３は、それぞれＲ８と同一の基であり、およびまた−Ｏ−Ｒ８であり、
ｍおよびｎは、それぞれ独立に１、２、３または４であり、
Ｘは、トリアジン化合物（ＩＩＩ）と一緒に付加体を形成し得る酸、またはトリス（ヒドロキシエチル）イソシアヌラートの芳香族ポリカルボン酸とのオリゴマーエステルである）、
ｅ）亜リン酸アルミニウム
の群の一つまたは複数を含む、請求項１〜４のいずれか一つに記載の難燃剤−安定剤の組合せ。
【請求項６】
メラミンの縮合生成物ａ）が、メレム、メラム、メロンおよび／またはそれらのより高度に縮合した化合物であり、
メラミンの反応生成物ｂ）が、ピロリン酸ジメラミン、ポリリン酸メラミン、ポリリン酸メレム、ポリリン酸メラム、ポリリン酸メロンおよび／またはこのタイプの混合多価塩（ｍｉｘｅｄ  ｐｏｌｙｓａｌｔ）であり、
リン酸塩（ｃ）が、リン酸水素アンモニウム、リン酸二水素アンモニウムおよび／またはポリリン酸アンモニウムであり、
Ｎ−相乗剤ｄ）が、ベンゾグアナミン、トリス（ヒドロキシエチル）イソシアヌラート、アラントイン、グリコウリル、メラミン、メラミンシアヌラート、ジシアンジアミドおよび／またはグアニジンであり、
亜リン酸アルミニウムｅ）が、式（ＩＸ）、（ＩＩ）および／もしくは（Ｘ）
Ａｌ２（ＨＰＯ３）３  ｘ（Ｈ２Ｏ）ｑ  （ＩＸ）
（式中、
ｑは、０〜４である）
Ａｌ２．００ＭＺ（ＨＰＯ３）ｙ（ＯＨ）ｖｘ（Ｈ２Ｏ）ｗ  （ＩＩ）
（式中、
Ｍは、アルカリ金属イオンであり、
ｚは、０．０１〜１．５であり、
ｙは、２．６３〜３．５であり、
ｖは、０〜２であり、
ｗは、０〜４である）
Ａｌ２．００（ＨＰＯ３）ｕ（Ｈ２ＰＯ３）ｔｘ（Ｈ２Ｏ）ｓ  （Ｘ）
（式中、
ｕは、２〜２．９９であり、
ｔは、２〜０．０１であり、
ｓは、０〜４である）
で表されるものならびに／または式（ＩＸ）で表される亜リン酸アルミニウムと、難溶性アルミニウム塩および窒素不含イオンとの混合物、式（Ｘ）で表される亜リン酸アルミニウムとアルミニウム塩の混合物、亜リン酸アルミニウム［Ａｌ（Ｈ２ＰＯ３）３］、第二亜リン酸アルミニウム［Ａｌ２（ＨＰＯ３）３］、塩基性亜リン酸アルミニウム［Ａｌ（ＯＨ）（Ｈ２ＰＯ３）２＊２ａｑ］、亜リン酸アルミニウム四水和物［Ａｌ２（ＨＰＯ３）３＊４ａｑ］、ホスホン酸アルミニウム、Ａｌ７（ＨＰＯ３）９（ＯＨ）６（１，６−ヘキサンジアミン）１．５＊１２Ｈ２Ｏ、Ａｌ２（ＨＰＯ３）３＊ｘＡｌ２Ｏ３＊ｎＨ２Ｏ（式中、ｘ＝２．２７〜１）、Ａｌ４Ｈ６Ｐ１６Ｏ１８ならびに／または０〜９９．９ｗｔ％のＡｌ２（ＨＰＯ３）３＊ｎＨ２Ｏと０．１〜１００ｗｔ％の亜リン酸アルミニウムナトリウムの混合物である、請求項５に記載の難燃剤−安定剤の組合せ。
【請求項７】
亜リン酸アルミニウムが、５０〜９９ｗｔ％のＡｌ２（ＨＰＯ３）３ｘ（Ｈ２Ｏ）ｑ（式中、ｑは、０〜４である）と１〜５０ｗｔ％の亜リン酸アルミニウムナトリウムの混合物である、請求項１〜６のいずれか一つに記載の難燃剤−安定剤の組合せ。
【請求項８】
亜リン酸アルミニウムが、５０〜９９ｗｔ％のＡｌ２（ＨＰＯ３）３ｘ（Ｈ２Ｏ）ｑ（式中、ｑは、０〜４である）と１〜５０ｗｔ％のＡｌ２．００Ｍｚ（ＨＰＯ３）ｙ（ＯＨ）ｖｘ（Ｈ２Ｏ）ｗ（ＩＩ）（式中、Ｍは、ナトリウムであり、ｚは、０．００５〜０．１５であり、ｙは、２．８〜３．１であり、ｖは、０〜０．４であり、ｗは、０〜４である）の混合物である、請求項１〜６のいずれか一つに記載の難燃剤−安定剤の組合せ。
【請求項９】
成分Ｂが、ポリリン酸メラミンである、請求項１〜６のいずれか一つに記載の難燃剤−安定剤の組合せ。
【請求項１０】
成分Ｃが、塩基性もしくは両性の酸化物、金属酸化物、酸化マグネシウム、酸化亜鉛、酸化マンガン、酸化スズ、金属水酸化物、水酸化マグネシウム、ハイドロタルサイト、ハイドロカルマイト、ジハイドロタルサイト、水酸化カルシウム、水酸化亜鉛、酸化スズ水和物、水酸化マンガン、ケイ酸塩、ゼオライト、ケイ酸、ガラス粉末、ガラス−セラミック粉末もしくはセラミック粉末、炭酸マグネシウム  炭酸カルシウムマグネシウム（ドロマイト）；スズ酸亜鉛、ヒドロキシスズ酸亜鉛、リン酸亜鉛、硫化亜鉛、酸化アルミニウム、水酸化アルミニウム、ベーマイト、水酸化硫酸アルミニウム、リン酸アルミニウム、酸化カルシウム、酸化マンガン、酸化スズ、酸化スズ水和物、水酸化マンガン、塩基性ケイ酸亜鉛である、請求項１〜９のいずれか一つに記載の難燃剤−安定剤の組合せ。
【請求項１１】
５０〜９９重量％の成分Ａ、０〜５０重量％の成分Ｂおよび１〜２０重量％の成分Ｃが存在する、請求項１〜１０のいずれか一つに記載の難燃剤−安定剤の組合せ。
【請求項１２】
５０〜７８重量％の成分Ａ、２０〜５０重量％の成分Ｂおよび２〜２０重量％の成分Ｃが存在する、請求項１〜１１のいずれか一つに記載の難燃剤−安定剤の組合せ。
【請求項１３】
６０〜９８重量％の成分Ａおよび２〜４０重量％の成分Ｃが存在する、請求項１〜１２のいずれか一つに記載の難燃剤−安定剤の組合せ。
【請求項１４】
前記難燃剤−安定剤の組合せの残留水分含有量が、０．０１ｗｔ％〜１０ｗｔ％の間であることを特徴とする、請求項１〜１３のいずれか一つに記載の難燃剤−安定剤の組合せ。
【請求項１５】
前記難燃剤−安定剤の組合せの残留水分含有量が、０．１ｗｔ％〜１ｗｔ％の間であることを特徴とする、請求項１〜１４のいずれか一つに記載の難燃剤−安定剤の組合せ。
【請求項１６】
前記難燃剤−安定剤の組合せの粒子径が、１μｍ〜１００μｍの間であることを特徴とする、請求項１〜１５のいずれか一つに記載の難燃剤−安定剤の組合せ。
【請求項１７】
前記難燃剤−安定剤の組合せのかさ密度が、１００ｇ／Ｌ〜１０００ｇ／Ｌの間であることを特徴とする、請求項１〜１６のいずれか一つに記載の難燃剤−安定剤の組合せ。
【請求項１８】
前記難燃剤−安定剤の組合せのタップ密度が、２００ｇ／Ｌ〜１２００ｇ／Ｌの間であることを特徴とする、請求項１〜１７のいずれか一つに記載の難燃剤−安定剤の組合せ。
【請求項１９】
難燃剤としての、または、熱可塑性ポリマー用、熱硬化性ポリマー用、クリアコート用、発泡性防炎塗料用、木材および他のセルロース製品用、ポリマー成形体、フィルム、スレッドもしくは繊維用の難燃剤を製造するための、難燃性ポリマー成形用組成物を製造するための、難燃性ポリマー成形体を製造するための、ならびに／または純粋および混紡のポリエステルおよびセルロースの織物を含浸によって難燃性にするための中間体としての、請求項１〜１８のいずれか一つに記載の難燃剤−安定剤の組合せの使用。
【請求項２０】
熱可塑性ポリマーが、ポリエステル、ポリスチレンおよび／またはポリアミドであり、熱硬化性ポリマーが、不飽和ポリエステル樹脂、エポキシ樹脂、ポリウレタンおよび／またはアクリラートである、請求項１９に記載の使用。
【請求項２１】
請求項１〜１８のいずれか一つに記載の難燃剤−安定剤の組合せを含む、難燃性プラスチック成形用組成物、ポリマー成形体、フィルム、スレッドまたは繊維。
【請求項２２】
使用されるプラスチックが、耐衝撃性ポリスチレン、ポリフェニレンエーテル、ポリアミド、ポリエステル、ポリカーボナート、熱可塑性ポリウレタンおよびＡＢＳ（アクリロニトリル−ブタジエン−スチレン）もしくはＰＣ／ＡＢＳ（ポリカーボナート／アクリロニトリル−ブタジエン−スチレン）もしくはＰＰＥ／ＨＩＰＳ（ポリフェニレンエーテル／ＨＩポリスチレン）プラスチックのタイプのブレンドまたはポリマーブレンドに属する熱可塑性ポリマーである、請求項２１に記載の難燃性プラスチック成形用組成物、ポリマー成形体、フィルム、スレッドまたは繊維。
【請求項２３】
プラスチック成形用組成物を基準として２〜５０重量％の量で難燃剤−安定剤の組合せを含む、請求項２１または２２に記載の難燃性プラスチック成形用組成物、ポリマー成形体、フィルム、スレッドまたは繊維。
【請求項２４】
プラスチック成形用組成物を基準として１０〜３０重量％の量で難燃剤−安定剤の組合せを含む、請求項２１〜２３のいずれか一つに記載の難燃性プラスチック成形用組成物、ポリマー成形体、フィルム、スレッドまたは繊維。
【請求項２５】
コネクタ、電流分配装置における電流接触部品（ＲＣＣＢ）、基板、ポッティング材、電源コネクタ、回路遮断器、ランプハウジング、ＬＥＤハウジング、コンデンサハウジング、ボビンおよびファン、回路基板内／上の保護接点、コネクタ、コネクタ用筐体、ケーブル、可撓性回路基板、携帯電話用充電器、エンジンカバー、テキスタイルコーティング、電気／電子工学分野用の構成要素、特に印刷回路基板、ハウジング、フィルム、ケーブル、スイッチ、配電盤、リレー、抵抗、キャパシタ、コイル、ランプ、ダイオード、ＬＥＤ、トランジスタ、コネクタ、コントローラ、メモリおよびセンサ部品用の構成要素の形態、面積の大きな構成要素、特にキャビネット用ハウジング部品の形態、ならびに精密な構造を有する精巧に設計される構成要素の形態の成形体に使用するための、請求項２１〜２４のいずれか一つに記載の難燃性プラスチック成形用組成物、ポリマー成形体、フィルム、スレッドまたは繊維。
【発明の詳細な説明】
【技術分野】
【０００１】
本発明は、流動性が良好な、熱可塑性ポリマー用の難燃剤−安定剤の組合せ、およびそのような難燃剤−安定剤の組合せを含む難燃性ポリマー成形用組成物に関する。
【０００２】
本発明は、難燃剤、より具体的には、良好な流動性を有する難燃剤−安定剤の組合せに関する技術分野に属する。
【背景技術】
【０００３】
ホスフィン酸塩（ホスフィナート）は、特に熱可塑性ポリマーに対する、効果的な難燃性添加物であることが分かっている（ＤＥ−Ａ−２  ２５２  ２５８（特許文献１）、およびＤＥ−Ａ−２  ４４７  ７２７（特許文献２））。
【０００４】
さらに、ホスフィナートと特定の窒素化合物の相乗的組合せが見出されており、ホスフィナート単独よりも、一連の全体のポリマーの難燃剤として効果的である（ＰＣＴ／ＥＰ９７／０１６６４（特許文献３）、ならびにＤＥ−Ａ−１９７  ３４  ４３７（特許文献４）、およびＤＥ−Ａ−１９７  ３７  ７２７（特許文献５））。
【０００５】
ＤＥ−Ａ−１９６  １４  ４２４（特許文献６）は、ポリエステルおよびポリアミドにおいてホスフィナートと相乗剤を併用することを記載している。ＤＥ−Ａ−１９９  ３３  ９０１（特許文献７）は、ポリエステルおよびポリアミド用の難燃剤として、ホスフィナートとポリリン酸メラミンを併用することを記載している。
【０００６】
ＷＯ−Ａ−２００４０２２６４０（特許文献８）は、熱可塑性物質用の難燃剤組合せを記載し、当該難燃剤組合せは、難燃作用に加え、安定化作用をプラスチックに及ぼす。
【０００７】
前述の方法の欠点は、ジアルキルホスフィン酸塩の流動性が低い場合、難燃性ポリマー成形用組成物の難燃特性に悪影響を与え得る、難燃性ポリマー成形用組成物の不均一な分散が生じ得ることである。
【０００８】
ＣＮ−Ａ−１０４０５９１０１Ａ（特許文献９）は、ジアルキルホスフィン酸塩製造時の加工助剤の添加が流動性、すなわち安息角に与える有益な効果を記載している。この方法の欠点は、製造時の加工助剤の添加が製品の他の特性に広く悪影響を与える可能性があり、製造工程を非常に複雑化し、安全性を害する原因にもなり得ることである。
【先行技術文献】
【特許文献】
【０００９】
【特許文献１】ＤＥ−Ａ−２  ２５２  ２５８
【特許文献２】ＤＥ−Ａ−２  ４４７  ７２７
【特許文献３】ＰＣＴ／ＥＰ９７／０１６６４
【特許文献４】ＤＥ−Ａ−１９７  ３４  ４３７
【特許文献５】ＤＥ−Ａ−１９７  ３７  ７２７
【特許文献６】ＤＥ−Ａ−１９６  １４  ４２４
【特許文献７】ＤＥ−Ａ−１９９  ３３  ９０１
【特許文献８】ＷＯ−Ａ−２００４０２２６４０
【特許文献９】ＣＮ−Ａ−１０４０５９１９１Ａ
【発明の概要】
【発明が解決しようとする課題】
【００１０】
驚くべきことに、少量の添加剤の添加が、製造工程全体の変更を必要とせずに、難燃剤の流動性に有益な効果を与え得ることが見出された。さらに、様々な量で添加剤を使用する可能性は、所望される流動性を選択する際の自由度を大幅に高める。
【００１１】
したがって本発明の目的は、熱可塑性物質用の難燃剤組合せを提供することであり、当該難燃剤組合せは、難燃作用に加え、高い流動性を与える。この目的は、難燃剤として相乗剤と共にホスフィナートまたはそれらの混合物を合わせて使用して、塩基性または両性の金属酸化物、金属水酸化物、炭酸塩、ケイ酸塩、ホウ酸塩、スズ酸塩、混合酸化水酸化物、水酸化酸化炭酸塩、水酸化ケイ酸塩、もしくは水酸化ホウ酸塩、またはこれらの物質の混合物を添加することによって達成される。
【課題を解決するための手段】
【００１２】
得られる本発明の難燃剤−安定剤の組合せは、成分Ｃを添加することによって調製され、高い流動性を有し、安息角は５°〜４５°に至るため、流動性が低く難燃剤が樹脂中に不均一に分散するという課題を根本的に解決することができる。
【００１３】
したがって、本発明は、成分Ａとして、２５〜９９．９重量％の、式（Ｉ）で表されるホスフィン酸塩
【００１４】
【化１】
2019534346.tif 000003
（式中、
Ｒ１、Ｒ２は、同一であるかまたは異なり、それぞれ直鎖もしくは分岐鎖のＣ１−Ｃ１８−アルキル、Ｃ６−Ｃ１８−アリール、Ｃ７−Ｃ１８−アリールアルキル、もしくはＣ７−Ｃ１８−アルキルアリールであるか、またはＲ１およびＲ２は、一つもしくは複数の環を互いと一緒に形成し、
Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、Ｋ、および／またはプロトン化窒素塩基であり、
ｍは、１〜４である）、
成分Ｂとして、０〜７５重量％の、相乗剤、またはリン系／窒素系難燃剤、ならびに
成分Ｃとして、０．１〜５０重量％の、酸化マグネシウム、酸化亜鉛、酸化マンガン、酸化スズ、ジハイドロタルサイト、ハイドロカルマイト、水酸化マグネシウム、水酸化カルシウム、水酸化亜鉛、酸化スズ水和物、水酸化マンガン、ホウ酸亜鉛、塩基性ケイ酸亜鉛、スズ酸亜鉛、またはそれらの物質の混合物
を含む、熱可塑性ポリマー用の難燃剤−安定剤の組合せであって、成分の合計は常に１００重量％であり、
難燃剤−安定剤の組合せの安息角が、５°〜４５°の間である、難燃剤−安定剤の組合せを提供する。
【００１５】
好ましくは、当該難燃剤−安定剤の組合せの安息角は、２０°〜４０°の間である。
【００１６】
好ましくは、Ｒ１、Ｒ２は、同一であるかまたは異なり、それぞれメチル、エチル、ｎ−プロピル、イソプロピル、ｎ−ブチル、ｔｅｒｔ−ブチル、ｎ−ペンチル、２−ペンチル、３−ペンチル、２−メチルブチル、３−メチルブチル（イソペンチル）、３−メチルブタ−２−イル、２−メチルブタ−２−イル、２，２−ジメチルプロピル（ネオペンチル）、ヘキシル、ヘプチル、オクチル、ノニル、デシル、シクロペンチル、シクロペンチルエチル、シクロヘキシル、シクロヘキシルエチル、フェニル、フェニルエチル、メチルフェニル、および／またはメチルフェニルエチルである。
【００１７】
好ましくは、Ｍは、カルシウム、アルミニウム、亜鉛、チタン、または鉄のイオンである。
【００１８】
好ましくは、成分Ｂは、ａ）〜ｅ）群の一つまたは複数を含み、これらの群は、
ａ）メラミンの縮合生成物、
ｂ）メラミンとポリリン酸の反応生成物、および／もしくはメラミンの縮合生成物とポリリン酸の反応生成物、またはそれらの混合物、
ｃ）式（ＮＨ４）ｙＨ３−ｙＰＯ４、または式（ＮＨ４ＰＯ３）ｚのリン酸塩（式中、ｙは１〜３であり、ｚは１〜１００００である）、
ｄ）式（ＩＩＩ）〜式（ＶＩＩＩ）で表されるＮ−相乗剤、またはそれらの混合物
【００１９】
【化２】
2019534346.tif 000004
（式中、
Ｒ５〜Ｒ７は、それぞれ水素、Ｃ１−Ｃ８−アルキル、Ｃ５−Ｃ１６−シクロアルキルもしくは−アルキルシクロアルキル（これらはヒドロキシルまたはＣ１−Ｃ４−ヒドロキシアルキル官能基で置換されていてもよい）、Ｃ２−Ｃ８−アルケニル、Ｃ１−Ｃ８−アルコキシ、−アシル、−アシルオキシ、Ｃ６−Ｃ１２−アリールもしくは−アリールアルキル、−ＯＲ８および−Ｎ（Ｒ８）Ｒ９、Ｎ−脂環式基、またはＮ−芳香族基であり、
Ｒ８は、水素、Ｃ１−Ｃ８−アルキル、Ｃ５−Ｃ１６−シクロアルキルもしくは−アルキルシクロアルキル（これらはヒドロキシルまたはＣ１−Ｃ４−ヒドロキシアルキル官能基で置換されていてもよい）、Ｃ２−Ｃ８−アルケニル、Ｃ１−Ｃ８−アルコキシ、−アシル、−アシルオキシ、またはＣ６−Ｃ１２−アリールもしくは−アリールアルキルであり、
Ｒ９〜Ｒ１３は、それぞれＲ８と同一の基であり、そしてまた−Ｏ−Ｒ８であり、
ｍおよびｎは、それぞれ独立に１、２、３、または４であり、
Ｘは、トリアジン化合物（ＩＩＩ）と一緒に付加体を形成し得る酸、またはトリス（ヒドロキシエチル）イソシアヌラートの芳香族ポリカルボン酸とのオリゴマーエステルである）、
ｅ）亜リン酸アルミニウム
を包含する。
【００２０】
本発明は、
メラミンの縮合生成物ａ）が、メレム、メラム、メロン、および／またはそれらのより高度に縮合した化合物であり、
メラミンの反応生成物ｂ）が、ピロリン酸ジメラミン、ポリリン酸メラミン、ポリリン酸メレム、ポリリン酸メラム、ポリリン酸メロン、および／またはこのタイプの混合多価塩（ｍｉｘｅｄ  ｐｏｌｙｓａｌｔ）であり、
リン酸塩（ｃ）が、リン酸水素アンモニウム、リン酸二水素アンモニウム、および／またはポリリン酸アンモニウムであり、
Ｎ−相乗剤ｄ）が、ベンゾグアナミン、トリス（ヒドロキシエチル）イソシアヌラート、アラントイン、グリコウリル（ｇｌｙｃｏｕｒｉｌ）、メラミン、メラミンシアヌラート、ジシアンジアミド、および／またはグアニジンであり、
亜リン酸アルミニウムｅ）が、式（ＩＸ）、（ＩＩ）、および／もしくは（Ｘ）
Ａｌ２（ＨＰＯ３）３・（Ｈ２Ｏ）ｑ  （ＩＸ）
（式中、
ｑは、０〜４である）
Ａｌ２．００ＭＺ（ＨＰＯ３）ｙ（ＯＨ）ｖ・（Ｈ２Ｏ）ｗ  （ＩＩ）
（式中、
Ｍは、アルカリ金属イオンであり、
ｚは、０．０１〜１．５であり、
ｙは、２．６３〜３．５であり、
ｖは、０〜２であり、
ｗは、０〜４である）
Ａｌ２．００（ＨＰＯ３）ｕ（Ｈ２ＰＯ３）ｔ・（Ｈ２Ｏ）ｓ  （Ｘ）
（式中、
ｕは、２〜２．９９であり、
ｔは、２〜０．０１であり、
ｓは、０〜４である）
で表されるもの、ならびに／または式（ＩＸ）で表される亜リン酸アルミニウムと、難溶性アルミニウム塩および窒素不含イオンとの混合物、式（Ｘ）で表される亜リン酸アルミニウムとアルミニウム塩の混合物、亜リン酸アルミニウム［Ａｌ（Ｈ２ＰＯ３）３］、第二級亜リン酸アルミニウム［Ａｌ２（ＨＰＯ３）３］、塩基性亜リン酸アルミニウム［Ａｌ（ＯＨ）（Ｈ２ＰＯ３）２・２ａｑ］、亜リン酸アルミニウム四水和物［Ａｌ２（ＨＰＯ３）３・４ａｑ］、ホスホン酸アルミニウム、Ａｌ７（ＨＰＯ３）９（ＯＨ）６（１，６−ヘキサンジアミン）１．５・１２Ｈ２Ｏ、Ａｌ２（ＨＰＯ３）３・ｘＡｌ２Ｏ３・ｎＨ２Ｏ（式中、ｘ＝２．２７〜１）、Ａｌ４Ｈ６Ｐ１６Ｏ１８、ならびに／または０〜９９．９ｗｔ％のＡｌ２（ＨＰＯ３）３・ｎＨ２Ｏと０．１〜１００ｗｔ％の亜リン酸アルミニウムナトリウムの混合物である、請求項５に記載の難燃剤−安定剤の組合せにも関する。
【００２１】
好ましくは、亜リン酸アルミニウムは、５０〜９９ｗｔ％のＡｌ２（ＨＰＯ３）３・（Ｈ２Ｏ）ｑ（式中、ｑは、０〜４である）と１〜５０ｗｔ％の亜リン酸アルミニウムナトリウムの混合物である。
【００２２】
より好ましくは、亜リン酸アルミニウムは、５０〜９９ｗｔ％のＡｌ２（ＨＰＯ３）３・（Ｈ２Ｏ）ｑ（式中、ｑは、０〜４である）と１〜５０ｗｔ％のＡｌ２．００Ｍｚ（ＨＰＯ３）ｙ（ＯＨ）ｖ・（Ｈ２Ｏ）ｗ（ＩＩ）（式中、Ｍは、ナトリウムであり、ｚは、０．００５〜０．１５であり、ｙは、２．８〜３．１であり、ｖは、０〜０．４であり、ｗは、０〜４である）の混合物である。
【００２３】
好ましくは、成分Ｂは、ポリリン酸メラミンである。
【００２４】
本発明は、成分Ｃが、塩基性もしくは両性の酸化物、金属酸化物、酸化マグネシウム、酸化亜鉛、酸化マンガン、酸化スズ、金属水酸化物、水酸化マグネシウム、ハイドロタルサイト、ハイドロカルマイト、ジハイドロタルサイト、水酸化カルシウム、水酸化亜鉛、酸化スズ水和物、水酸化マンガン、ケイ酸塩、ゼオライト（ｚｅｏｌｉｔｈｅ）、ケイ酸、ガラス（ｇｌａｓ）粉末、ガラス−セラミック粉末、もしくはセラミック粉末、炭酸マグネシウム  炭酸カルシウムマグネシウム（ドロマイト）；スズ酸亜鉛、ヒドロキシスズ酸亜鉛、リン酸亜鉛、硫化亜鉛、酸化アルミニウム、水酸化アルミニウム、ベーマイト、水酸化硫酸アルミニウム、リン酸アルミニウム、酸化カルシウム、酸化マンガン、酸化スズ、酸化スズ水和物、水酸化マンガン、および／または塩基性ケイ酸亜鉛である、請求項１〜９のいずれか一つに記載の難燃剤−安定剤の組合せにも関する。
【００２５】
請求項１〜１０のいずれか一つに記載の難燃剤−安定剤の組合せ中、好ましくは５０〜９９重量％の成分Ａ、０〜５０重量％の成分Ｂ、および１〜２０重量％の成分Ｃが存在する。
【００２６】
請求項１〜１１のいずれか一つに記載の難燃剤−安定剤の組合せ中、好ましくは５０〜７８重量％の成分Ａ、２０〜５０重量％の成分Ｂ、および２〜２０重量％の成分Ｃが存在する。
【００２７】
本発明の別の実施形態において、難燃剤−安定剤の組合せ中、６０〜９８重量％の成分Ａ、および２〜４０重量％の成分Ｃが存在する。
【００２８】
好ましくは、当該難燃剤−安定剤の組合せの残留水分含有量は、０．０１ｗｔ％〜１０ｗｔ％の間である。
【００２９】
より好ましくは、当該難燃剤−安定剤の組合せの残留水分含有量は、０．１ｗｔ％〜１ｗｔ％の間である。
【００３０】
好ましくは、当該難燃剤−安定剤の組合せの粒子径は、１μｍ〜１００μｍの間である。
【００３１】
好ましくは、当該難燃剤−安定剤の組合せのかさ密度は、１００ｇ／Ｌ〜１０００ｇ／Ｌの間である。
【００３２】
好ましくは、当該難燃剤−安定剤の組合せのタップ密度は、２００ｇ／Ｌ〜１２００ｇ／Ｌの間である。
【００３３】
好ましくは、請求項１〜１８のいずれか一つに記載の難燃剤−安定剤の組合せは、難燃剤として、または、熱可塑性ポリマー用、熱硬化性ポリマー用、クリアコート用、発泡性防炎塗料用、木材および他のセルロース製品用、ポリマー成形体、フィルム、スレッド、もしくは繊維用の難燃剤を製造するための、難燃性ポリマー成形用組成物を製造するための、難燃性ポリマー成形体を製造するための、ならびに／または純粋および混紡のポリエステルおよびセルロースの織物を含浸によって難燃性にするための中間体として使用される。
【００３４】
好ましくは、熱可塑性ポリマーは、ポリエステル、ポリスチレン、および／またはポリアミドであり、熱硬化性ポリマーは、不飽和ポリエステル樹脂、エポキシ樹脂、ポリウレタン、および／またはアクリラートである。
【００３５】
本発明は、請求項１〜１８のいずれか一つに記載の難燃剤−安定剤の組合せを含む、難燃性プラスチック成形用組成物、ポリマー成形体、フィルム、スレッド、または繊維も包含する。
【００３６】
好ましくは、難燃性プラスチック成形用組成物、ポリマー成形体、フィルム、スレッド、または繊維に使用されるプラスチックは、耐衝撃性ポリスチレン、ポリフェニレンエーテル、ポリアミド、ポリエステル、ポリカーボナート、熱可塑性ポリウレタン、およびＡＢＳ（アクリロニトリル−ブタジエン−スチレン）もしくはＰＣ／ＡＢＳ（ポリカーボナート／アクリロニトリル−ブタジエン−スチレン）もしくはＰＰＥ／ＨＩＰＳ（ポリフェニレンエーテル／ＨＩポリスチレン）プラスチックタイプのブレンドまたはポリマーブレンドに属する熱可塑性ポリマーである。
【００３７】
プラスチック成形用組成物に対して２〜５０重量％の量で難燃剤−安定剤の組合せを含む、請求項２１または２２のいずれか一つに記載の難燃性プラスチック成形用組成物、ポリマー成形体、フィルム、スレッド、または繊維が好ましい。
【００３８】
プラスチック成形用組成物に対して１０〜３０重量％の量で難燃剤−安定剤の組合せを含む、請求項２１〜２３のいずれか一つに記載の難燃性プラスチック成形用組成物、ポリマー成形体、フィルム、スレッド、または繊維がより好ましい。
【００３９】
好ましくは、請求項２１〜２４のいずれか一つに記載の難燃性プラスチック成形用組成物、ポリマー成形体、フィルム、スレッド、または繊維は、コネクタ、電流分配装置における電流接触部品（ＲＣＣＢ）、基板、ポッティング材、電源コネクタ、回路遮断器、ランプハウジング、ＬＥＤハウジング、コンデンサハウジング、ボビンおよびファン、回路基板内／上の保護接点、コネクタ、コネクタ用筐体、ケーブル、可撓性回路基板、携帯電話用充電器、エンジンカバー、テキスタイルコーティング、電気／電子工学分野用の構成要素、特に印刷回路基板、ハウジング、フィルム、ケーブル、スイッチ、配電盤、リレー、抵抗、キャパシタ、コイル、ランプ、ダイオード、ＬＥＤ、トランジスタ、コネクタ、コントローラ、メモリ、およびセンサ部品用の構成要素の形態、面積の大きな構成要素、特にキャビネット用ハウジング部品の形態、ならびに精密な構造を有する精巧に設計される構成要素の形態の成形体に使用される。
【００４０】
発明に係る式（Ｉ）で表されるホスフィン酸塩（以下、「ホスフィナート」とも称する）、および任意選択で相乗剤（例えば、ポリリン酸メラミン）の組合せは、特定の酸化物、水酸化物、炭酸塩、ケイ酸塩、ホウ酸塩、スズ酸塩、混合酸化水酸化物、水酸化酸化炭酸塩、水酸化ケイ酸塩、もしくは水酸化ホウ酸塩、またはこれらの物質の混合物が添加される場合、ポリマーに組み込まれる過程で安定性を明らかに向上させる。同時に、難燃性は完全に維持される。
【００４１】
好ましくは、プロトン化窒素塩基は、アンモニア、メラミン、トリエタノールアミンのプロトン化塩基、特にＮＨ４＋である。
【００４２】
Ｒ１、Ｒ２は、同一であるかまたは異なり、より好ましくはそれぞれメチル、エチル、ｎ−プロピル、イソプロピル、ｎ−ブチル、ｔｅｒｔ−ブチル、ｎ−ペンチル、および／またはフェニルである。
【００４３】
適切なホスフィナートは、参照によりここに完全に組み込まれるＰＣＴ／ＷＯ９７／３９０５３に記載されている。
【００４４】
特に好ましいホスフィナートは、アルミニウム、カルシウム、亜鉛、チタンおよび鉄ホスフィナートである。
【００４５】
窒素化合物で規定されるホスフィナートの相乗的組合せも本発明に従い、当該相乗的組合せは、ホスフィナート単独よりも、一連の全体のポリマーの難燃剤として効果的である（ＤＥ−Ａ−１９６  １４  ４２４、ＤＥ−Ａ−１９７  ３４  ４３７、およびＤＥ−Ａ−１９７  ３７  ７２７）。ホスフィナートの難燃性は、さらなる難燃剤、好ましくは窒素系相乗剤、またはリン系／窒素系難燃剤（例えば、式（ＩＩＩ）〜（ＶＩＩＩ）で表されるものなど）との組み合わせによって向上し得る。
【００４６】
好ましくは、相乗剤は、メラミンの縮合生成物、またはこのタイプのより高度に縮合した化合物、および同様にそれらの混合物であり、例えば、ＷＯ−Ａ−９６／１６９４８に記載されている方法によって製造され得る。
【００４７】
好ましくは、リン系／窒素系難燃剤は、メラミンと、リン酸もしくは縮合リン酸との反応生成物、またはメラミンの縮合生成物と、リン酸もしくは縮合リン酸との反応生成物との反応混合物、または特定される生成物の他の混合物である。
【００４８】
この文脈において、リン酸または縮合リン酸との反応生成物は、メラム、メレム、もしくはメロンなどといったメラミンまたは縮合メラミン化合物とリン酸との反応から生じる化合物である（ＷＯ−Ａ−１９９８／０３９３０６参照）。
【００４９】
より好ましくは、リン系／窒素系難燃剤は、ポリリン酸メラミンである。
【００５０】
成分Ｃは、好ましくは金属酸化物、より好ましくは酸化マグネシウム、酸化亜鉛、酸化マンガン、および／または酸化スズである。
【００５１】
成分Ｃは、好ましくは両性の酸化物、金属水酸化物、より好ましくは水酸化マグネシウム、ハイドロタルサイト、ハイドロカルマイト、ジハイドロタルサイト、水酸化カルシウム、水酸化亜鉛、酸化スズ水和物、および／または水酸化マンガンである。
【００５２】
好ましくは、成分Ｃは、ケイ酸塩、ゼオライト、ケイ酸、ガラス粉末、ガラス−セラミック粉末、もしくはセラミック粉末、炭酸マグネシウム、もしくは炭酸カルシウムマグネシウム（ドロマイト）；スズ酸亜鉛、ヒドロキシスズ酸亜鉛、リン酸亜鉛、もしくは硫化亜鉛、酸化アルミニウム、水酸化アルミニウム、ベーマイト、水酸化硫酸アルミニウム、またはリン酸アルミニウムである。
【００５３】
好ましくは、成分Ｃは、酸化カルシウム、酸化マンガン、酸化スズ、酸化スズ水和物、水酸化マンガン、塩基性ケイ酸亜鉛である。
【００５４】
好ましくは、成分Ｃは、ホウ酸亜鉛、塩基性ケイ酸亜鉛またはスズ酸亜鉛である。
【００５５】
より好ましくは、成分Ｃは、水酸化マグネシウム、酸化亜鉛、ジハイドロタルサイト、またはベーマイトである。
【００５６】
難燃剤−安定剤の組合せにおける成分Ａ、Ｂ、およびＣの比は、意図される応用分野に実質的に依存し、幅広い範囲内で変化してよい。応用分野に依存し、難燃剤−安定剤の組合せは、２５〜９９．９重量％の成分Ａ、０〜７５重量％の成分Ｂ、および０．１〜５０重量％の成分Ｃを含む。
【００５７】
本発明に係る難燃剤−安定剤の組合せは、カルボジイミドも含み得る。
【００５８】
本発明は、本発明に係る難燃剤−安定剤の組合せを含む難燃性プラスチック成形用組成物にも関する。
【００５９】
好ましくは、プラスチックは、耐衝撃性ポリスチレン、ポリフェニレンエーテル、ポリアミド、ポリエステル、ポリカーボナート、およびＡＢＳ（アクリロニトリル−ブタジエン−スチレン）もしくはＰＣ／ＡＢＳ（ポリカーボナート／アクリロニトリル−ブタジエン−スチレン）もしくはＰＰＥ／ＨＩＰＳ（ポリフェニレンエーテル／ＨＩポリスチレン）プラスチックタイプのブレンドまたはポリマーブレンドに属する熱可塑性ポリマーである。
【００６０】
より好ましくは、プラスチックは、ポリアミド、ポリエステル、およびＰＰＥ／ＨＩＰＳブレンドである。
【００６１】
好ましくは、ポリマーは、ポリエステル、ポリスチレン、もしくはポリアミドといった熱可塑性ポリマー、および／または熱硬化性ポリマー群に由来する。
【００６２】
好ましくは、ポリマーは、モノオレフィンポリマー、およびジオレフィンポリマー、例えばポリプロピレン、ポリイソブチレン、ポリブテン−１、ポリ−４−メチルペンテン−１、ポリイソプレン、またはポリブタジエン、ならびにシクロオレフィン（例えばシクロペンテン、またはノルボルネン）の付加重合体、ならびにポリエチレン（任意選択で架橋されてもよい）、例えば高密度ポリエチレン（ＨＤＰＥ）、高密度高分子量ポリエチレン（ＨＤＰＥ−ＨＭＷ）、高密度超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、分岐状低密度ポリエチレン（ＢＬＤＰＥ）、ならびにそれらの混合物である。
【００６３】
好ましくは、ポリマーは、モノオレフィンおよびジオレフィン同士、またはモノオレフィンおよびジオレフィンと他のビニルモノマーとの共重合体、例えばエチレン−プロピレン共重合体、直鎖状低密度ポリエチレン（ＬＬＤＰＥ）およびそれらと低密度ポリエチレン（ＬＤＰＥ）の混合物、プロピレン−ブテン−１共重合体、プロピレン−イソブチレン共重合体、エチレン−ブテン−１共重合体、エチレン−ヘキセン共重合体、エチレン−メチルペンテン共重合体、エチレン−ヘプテン共重合体、エチレン−オクテン共重合体、プロピレン−ブタジエン共重合体、イソブチレン−イソプレン共重合体、エチレン−アクリル酸アルキル共重合体、エチレン−メタクリル酸アルキル共重合体、エチレン−酢酸ビニル共重合体、ならびにそれらの共重合体と一酸化炭素、またはエチレン−アクリル酸共重合体およびそれらの塩（アイオノマー）、ならびにエチレンとプロピレンおよびジエン（例えばヘキサジエン、ジシクロペンタジエン、またはエチリデンノルボルネンなど）との三元重合体、ならびにそのような共重合体同士の混合物、例えばポリプロピレン／エチレン−プロピレン共重合体、ＬＤＰＥ／エチレン−酢酸ビニル共重合体、ＬＤＰＥ／エチレン−アクリル酸共重合体、ＬＬＤＰＥ／エチレン−酢酸ビニル共重合体、ＬＬＤＰＥ／エチレン−アクリル酸共重合体、およびポリアルキレン／一酸化炭素交互共重合体またはランダム共重合体、ならびに他のポリマー、例えばポリアミドとそれらの混合物である。
【００６４】
好ましくは、ポリマーは炭化水素樹脂（例えば、Ｃ５〜Ｃ９）であり、その水素化改質体（例えば、粘着付与樹脂）、およびポリアルキレンとデンプンの混合物を含む。
【００６５】
好ましくは、ポリマーは、ポリスチレン（ポリスチレン１４３Ｅ（ＢＡＳＦ））、ポリ（ｐ−メチルスチレン）、ポリ（アルファ−メチルスチレン）である。
【００６６】
好ましくは、ポリマーは、スチレンまたはアルファ−メチルスチレンと、ジエンまたはアクリル誘導体との共重合体、例えば、スチレン−ブタジエン、スチレン−アクリロニトリル、スチレン−メタクリル酸アルキル、スチレン−ブタジエン−アルキルアクリレートおよびメタクリレート、スチレン−無水マレイン酸、スチレン−アクリロニトリル−アクリル酸メチル、より耐衝撃性のあるスチレン共重合体と他のポリマー（例えば、ポリアクリレート、ジエンポリマー、またはエチレン−プロピレン−ジエン三元重合体）との混合物、ならびにスチレンのブロック共重合体（例えば、スチレン−ブタジエン−スチレン、スチレン−イソプレン−スチレン、スチレン−エチレン／ブチレン−スチレン、またはスチレン−エチレン／プロピレン−スチレン）である。
【００６７】
好ましくは、ポリマーは、スチレンまたはアルファ−メチルスチレンのグラフト共重合体（例えば、ポリブタジエン上にスチレン、ポリブタジエン−スチレンまたはポリブタジエン−アクリロニトリル共重合体上にスチレン、ポリブタジエン上にスチレン、およびアクリロニトリル（またはメタクリロニトリル）；ポリブタジエン上にスチレン、アクリロニトリル、およびメタクリル酸メチル；ポリブタジエン上にスチレン、および無水マレイン酸；ポリブタジエン上にスチレン、アクリロニトリル、および無水マレイン酸またはマレイミド；ポリブタジエン上にスチレン、およびマレイミド；ポリブタジエン上にスチレン、およびアクリル酸アルキルまたはメタクリル酸アルキル、エチレン−プロピレン−ジエン三元重合体上にスチレン、およびアクリロニトリル、ポリアクリル酸アルキルまたはポリメタクリル酸アルキル上にスチレン、およびアクリロニトリル、アクリレート−ブタジエン共重合体上にスチレン、およびアクリロニトリル、ならびにそれらの混合物）であり、例えばＡＢＳ、ＭＢＳ、ＡＳＡ、またはＡＥＳポリマーとして知られる。
【００６８】
好ましくは、スチレンポリマーは、ＥＰＳ（発泡ポリスチレン）、例えばＳｔｙｒｏｐｏｒ（ＢＡＳＦ）といった比較的粗大な孔を有する発泡体、および／またはＸＰＳ（押出硬質ポリスチレン発泡体）、例えばＳｔｙｒｏｄｕｒ（登録商標）（ＢＡＳＦ）といった比較的微細な孔を有する発泡体である。ポリスチレン発泡体、例えばＡｕｓｔｒｏｔｈｅｒｍ（登録商標）ＸＰＳ、Ｓｔｙｒｏｆｏａｍ（登録商標）（Ｄｏｗ  Ｃｈｅｍｉｃａｌ）、Ｆｌｏｏｒｍａｔｅ（登録商標）、Ｊａｃｋｏｄｕｒ（登録商標）、Ｌｕｓｔｒｏｎ（登録商標）、Ｒｏｏｆｍａｔｅ（登録商標）、Ｓｔｙｒｏｐｏｒ（登録商標）、Ｓｔｙｒｏｂｕｒ（登録商標）、Ｓｔｙｒｏｆｏａｍ（登録商標）、Ｓａｇｅｘ（登録商標）、およびＴｅｌｇｏｐｏｒ（登録商標）が好ましい。
【００６９】
好ましくは、ポリマーは、ハロゲン化ポリマー、例えばポリクロロプレン、塩素ゴム、イソブチレン−イソプレンの塩化および臭化共重合体（ハロブチルゴム）、塩化またはクロロスルホン化ポリエチレン、エチレンと塩素化エチレンの共重合体、エピクロロヒドリンの単独重合体および共重合体、特にハロゲン化ビニル化合物の重合体、例えばポリ塩化ビニル、ポリ塩化ビニリデン、ポリフッ化ビニル、ポリフッ化ビニリデン、および塩化ビニル−塩化ビニリデン、塩化ビニル−酢酸ビニル、または塩化ビニリデン−酢酸ビニルといったそれらの共重合体である。
【００７０】
好ましくは、ポリマーは、ポリアクリル酸、およびポリメタクリル酸、ポリメタクリル酸メチル、ポリアクリルアミド、およびアクリル酸ブチルで耐衝撃性が改良されたポリアクリロニトリルといった、アルファ、ベータ不飽和酸、およびそれらの誘導体由来のポリマー、ならびに前述のモノマー同士、または他の不飽和モノマーとの共重合体、例えばアクリロニトリル−ブタジエン共重合体、アクリロニトリル−アクリル酸アルキル共重合体、アクリロニトリル−アクリル酸アルコキシアルキル共重合体、アクリロニトリル−ハロゲン化ビニル共重合体、またはアクリロニトリル−メタクリル酸アルキル−ブタジエン三元重合体である。
【００７１】
好ましくは、ポリマーは、ポリビニルアルコール、ポリ酢酸ビニル、ポリステアリン酸ビニル、ポリ安息香酸ビニル、またはポリマレイン酸ビニル、ポリビニルブチラール、ポリアリルフタラート、ポリアリルメラミンといった、不飽和アルコール、およびアミン由来のポリマー、またはそれらのアシル誘導体、もしくはアセタール、ならびにそれらのオレフィンとの共重合体である。
【００７２】
好ましくは、ポリマーは、ポリアルキレングリコール、ポリエチレンオキシド、ポリプロピレンオキシドといった、環状エーテルの単独重合体、および共重合体、またはそれらのビスグリシジルエーテルとの共重合体である。
【００７３】
好ましくは、ポリマーは、ポリオキシメチレン、およびコモノマー（例えばエチレンオキシド）を含有するポリオキシメチレンといったポリアセタール、熱可塑性ポリウレタン、アクリレート、またはＭＢＳで改質されたポリアセタールである。
【００７４】
好ましくは、ポリマーは、ポリフェニレンオキシド、およびポリフェニレンスルフィド、ならびにスチレン系ポリマーまたはポリアミドとのそれらの混合物である。
【００７５】
好ましくは、ポリマーは、両末端に水酸基を有するポリエーテル、ポリエステル、およびポリブタジエンと、脂肪族または芳香族ポリイソシアナート、およびそれらの前駆体由来のポリウレタンである。
【００７６】
好ましくは、ポリマーは、ナイロン２／１２、ナイロン４（ポリ−４−アミノ酪酸、ＤｕＰｏｎｔが提供するＮｙｌｏｎ（登録商標）４）、ナイロン４／６（ポリ（テトラメチレンアジパミド））、ＤｕＰｏｎｔが提供するＮｙｌｏｎ（登録商標）４／６）、ナイロン６（ポリカプロラクタム、ポリ−６−アミノヘキサン酸、ＤｕＰｏｎｔが提供するＮｙｌｏｎ（登録商標）６、ＤＳＭが提供するＡｋｕｌｏｎ（登録商標）Ｋ１２２、ＤｕＰｏｎｔが提供するＺｙｔｅｌ（登録商標）７３０１、Ｂａｙｅｒが提供するＤｕｒｅｔｈａｎ（登録商標）Ｂ２９）、ナイロン６／６（（ポリ（Ｎ，Ｎ’−ヘキサメチレンアジパミド、ＤｕＰｏｎｔが提供するＮｙｌｏｎ（登録商標）６／６、ＤｕＰｏｎｔが提供するＺｙｔｅｌ（登録商標）１０１、Ｂａｙｅｒが提供するＤｕｒｅｔｈａｎ（登録商標）Ａ３０、Ｄｕｒｅｔｈａｎ（登録商標）ＡＫＶ、Ｄｕｒｅｔｈａｎ（登録商標）ＡＭ、ＢＡＳＦが提供するＵｌｔｒａｍｉｄ（登録商標）Ａ３）、ナイロン６／９（ポリ（ヘキサメチレンノナンアミド）、ＤｕＰｏｎｔが提供するＮｙｌｏｎ（登録商標）６／９）、ナイロン６／１０（ポリ（ヘキサメチレンセバカミド）、ＤｕＰｏｎｔが提供するＮｙｌｏｎ（登録商標）６／１０）、ナイロン６／１２（ポリ（ヘキサメチレンドデカンジアミド）、ＤｕＰｏｎｔが提供するＮｙｌｏｎ（登録商標）６／１２）、ナイロン６／６６（ポリ（ヘキサメチレンアジパミド−ｃｏ−カプロラクタム）、ＤｕＰｏｎｔが提供するＮｙｌｏｎ（登録商標）６／６６）、ナイロン７（ポリ−７−アミノヘプタン酸、ＤｕＰｏｎｔが提供するＮｙｌｏｎ（登録商標）７）、ナイロン７，７（ポリヘプタメチレンピメラミド、ＤｕＰｏｎｔが提供するＮｙｌｏｎ（登録商標）７，７）、ナイロン８（ポリ−８−アミノオクタン酸、ＤｕＰｏｎｔが提供するＮｙｌｏｎ（登録商標）８）、ナイロン８，８（ポリオクタメチレンスベラミド、ＤｕＰｏｎｔが提供するＮｙｌｏｎ（登録商標）８，８）、ナイロン９（ポリ−９−アミノノナン酸、ＤｕＰｏｎｔが提供するＮｙｌｏｎ（登録商標）９）、ナイロン９，９（ポリノナメチレンアゼラミド、ＤｕＰｏｎｔが提供するＮｙｌｏｎ（登録商標）９，９）、ナイロン１０（ポリ−１０−アミノデカン酸、ＤｕＰｏｎｔが提供するＮｙｌｏｎ（登録商標）１０）、ナイロン１０，９（ポリ（デカメチレンアゼラミド）、ＤｕＰｏｎｔが提供するＮｙｌｏｎ（登録商標）１０，９）、ナイロン１０，１０（ポリデカメチレンセバカミド）、ＤｕＰｏｎｔが提供するＮｙｌｏｎ（登録商標）１０，１０）、ナイロン１１（ポリ−１１−アミノウンデカン酸、ＤｕＰｏｎｔが提供するＮｙｌｏｎ（登録商標）１１）、ナイロン１２（ポリラウリルラクタム、ＤｕＰｏｎｔが提供するＮｙｌｏｎ（登録商標）１２、Ｅｍｓ  Ｃｈｅｍｉｅが提供するＧｒｉｌｌａｍｉｄ（登録商標）Ｌ２０）といった、ジアミンおよびジカルボン酸から、ならびに／またはアミノカルボン酸もしくは対応するラクタム由来のポリアミド、およびコポリアミド、ｍ−キシレン、ジアミン、およびアジピン酸に由来する芳香族ポリアミド；ヘキサメチレンジアミン、ならびにイソフタル酸および／またはテレフタル酸（ポリヘキサメチレンイソフ���ルアミド、ポリヘキサメチレンテレフタルアミド）、ならびに任意選択で改質剤としてのエラストマー（例えばポリ−２，４，４−トリメチルヘキサメチレンテレフタルアミド、またはポリ−ｍ−フェニレンイソフタルアミド）から製造されるポリアミド；ポリオレフィン、オレフィン共重合体、アイオノマー、または化学的に結合されるか、もしくはグラフト化されたエラストマーとの、あるいはポリエーテルとの、例えばポリエチレングリコール、ポリプロピレングリコール、またはポリテトラメチレングリコールとの、前述のポリアミドのブロック共重合体である。また、エチレン−プロピレン−ジエンゴム（ＥＰＤＭ）改質、またはＡＢＳ改質ポリアミドまたはコポリアミド、および加工中に縮合したポリアミド（「ＲＩＭポリアミド系」）である。
【００７７】
好ましくは、ポリマーは、ポリウレア、ポリイミド、ポリアミドイミド、ポリエーテルイミド、ポリエステルイミド、ポリヒダントイン、およびポリベンズイミダゾールである。
【００７８】
好ましくは、ポリマーは、ポリエチレンテレフタラート、ポリブチレンテレフタラート（Ｃｅｌａｎｅｓｅが提供するＣｅｌｅｎｅｘ（登録商標）２５００、Ｃｅｌｅｎｅｘ（登録商標）２００２、ＢＡＳＦが提供するＵｌｔｒａｄｕｒ（登録商標））、ポリ−１，４−ジメチロールシクロヘキサンテレフタラート、ポリヒドロキシベンゾアートといった、ジカルボン酸とジアルコールから、および／またはヒドロキシカルボン酸、もしくは対応するラクトン由来のポリエステル、ならびに末端水酸基を有するポリエーテル由来のブロックポリエーテルエステル；およびポリカーボナートまたはＭＢＳで改質されたポリエステルである。
【００７９】
好ましくは、ポリマーは、ポリカーボナート、およびポリエステルカーボナートである。
【００８０】
好ましくは、ポリマーは、ポリスルホン、ポリエーテルスルホン、およびポリエーテルケトン；フェノール−ホルムアルデヒド樹脂、尿素−ホルムアルデヒド樹脂、およびメラミン−ホルムアルデヒド樹脂といった、一方がアルデヒドに、他方がフェノール、尿素、またはメラミンに由来する架橋ポリマー；乾性、および不乾性アルキド樹脂である。
【００８１】
好ましくは、ポリマーは、飽和および不飽和ジカルボン酸のコポリエステルと多価アルコール、および架橋剤としてビニル化合物由来の不飽和ポリエステル樹脂、ならびにそれらのハロゲン化された難燃性改良型である。
【００８２】
好ましくは、ポリマーは、置換アクリル酸エステル、例えばエポキシアクリラート、ウレタンアクリラート、またはポリエステルアクリラート由来の架橋性アクリル樹脂を含む。
【００８３】
好ましくは、ポリマーは、メラミン樹脂、尿素樹脂、イソシアナート、イソシアヌラート、ポリイソシアナート、またはエポキシ樹脂で架橋されたアルキド樹脂、ポリエステル樹脂、およびアクリル樹脂である。
【００８４】
好ましくは、ポリマーは、脂肪族、脂環式、複素環式、または芳香族グリシジル化合物由来の架橋エポキシ樹脂、例えば、促進剤を用いるか、または用いずに、通常の硬化剤（例えば無水物、またはアミン）によって架橋されるビスフェノールＡジグリシジルエーテル、ビスフェノールＦジグリシジルエーテルの生成物である。
【００８５】
好ましくは、ポリマーは、前述のポリマーの混合物（ポリブレンド）、例えばＰＰ／ＥＰＤＭ（ポリプロピレン／エチレン−プロピレン−ジエンゴム）、ポリアミド／ＥＰＤＭもしくはＡＢＳ（ポリアミド／エチレン−プロピレン−ジエンゴムもしくはアクリロニトリル−ブタジエン−スチレン）、ＰＶＣ／ＥＶＡ（ポリ塩化ビニル／エチレン−酢酸ビニル）、ＰＶＣ／ＡＢＳ（ポリ塩化ビニル／アクリロニトリル−ブタジエン−スチレン）、ＰＶＣ／ＭＢＳ（ポリ塩化ビニル／メタクリレート−ブタジエン−スチレン）、ＰＣ／ＡＢＳ（ポリカーボナート／アクリロニトリル−ブタジエン−スチレン）、ＰＢＴＰ／ＡＢＳ（ポリブチレンテレフタラート／アクリロニトリル−ブタジエン−スチレン）、ＰＣ／ＡＳＡ（ポリカーボナート／アクリル酸エステル−スチレン−アクリロニトリル）、ＰＣ／ＰＢＴ（ポリカーボナート／ポリブチレンテレフタラート）、ＰＶＣ／ＣＰＥ（ポリ塩化ビニル／塩素化ポリエチレン）、ＰＶＣ／アクリレート（ポリ塩化ビニル／アクリレート、ＰＯＭ／熱可塑性ＰＵＲ（ポリオキシメチレン／熱可塑性ポリウレタン）、ＰＣ／熱可塑性ＰＵＲ（ポリカーボナート／熱可塑性ポリウレタン）、ＰＯＭ／アクリレート（ポリオキシメチレン／アクリレート）、ＰＯＭ／ＭＢＳ（ポリオキシメチレン／メタクリレート−ブタジエン−スチレン）、ＰＰＯ／ＨＩＰＳ（ポリフェニレンオキシド／耐衝撃性ポリスチレン）、ＰＰＯ／ＰＡ６，６（ポリフェニレンオキシド／ナイロン６，６）および共重合体、ＰＡ／ＨＤＰＥ（ポリアミド／高密度ポリエチレン）、ＰＡ／ＰＰ（ポリアミド／ポリエチレン）、ＰＡ／ＰＰＯ（ポリアミド／ポリフェニレンオキシド）、ＰＢＴ／ＰＣ／ＡＢＳ（ポリブチレンテレフタラート／ポリカーボナート／アクリロニトリル−ブタジエン−スチレン）、ならびに／またはＰＢＴ／ＰＥＴ／ＰＣ（ポリブチレンテレフタラート／ポリエチレンテレフタラート／ポリカーボナート）である。
【００８６】
プラスチック成形用組成物に使用される難燃剤−安定剤の組合せの総量は、プラスチック成形用組成物に対して２〜５０重量％であることが好ましい。
【００８７】
プラスチック成形用組成物に使用される難燃剤−安定剤の組合せの総量は、プラスチック成形用組成物に対して１０〜３０重量％であることが特に好ましい。
【００８８】
最後に、本発明は、各々が本発明に係る難燃剤−安定剤の組合せを含むポリマー成形体、フィルム、スレッド、および繊維にも関する。
【００８９】
ポリマー成形体、フィルム、スレッド、および繊維は、耐衝撃性ポリスチレン、ポリフェニレンエーテル、ポリアミド、ポリエステル、ポリカーボナート、ならびにＡＢＳ（アクリロニトリル−ブタジエン−スチレン）、もしくはＰＣ／ＡＢＳ（ポリカーボナート／アクリロニトリル−ブタジエン−スチレン）、ポリアミド、ポリエステル、および／もしくはＡＢＳタイプのブレンドまたはポリマーブレンドである。
【００９０】
好ましくは、ポリマー成形体、フィルム、スレッド、および繊維は、それぞれ、ポリマー含有量に対して２〜５０重量％の総量で難燃剤−安定剤の組合せを含有する。
【００９１】
より好ましくは、ポリマー成形体、フィルム、スレッド、および繊維は、ポリマー含有量に対して１０〜３０重量％の総量で難燃剤−安定剤の組合せを含有する。
【００９２】
特定の実施形態において、ポリマー成形体、フィルム、スレッド、および繊維は、５０〜８０重量％の成分Ａ、２０〜５０重量％の成分Ｂ、および２〜２０重量％の成分Ｃからなる難燃剤−安定剤の組合せを、ポリマー含有量に対して２〜３０重量％含有する。
【００９３】
特定の実施形態において、ポリマー成形体、フィルム、スレッド、および繊維は、６０〜９８重量％の成分Ａ、および２〜４０重量％の成分Ｃからなる難燃剤−安定剤の組合せを、ポリマー含有量に対して２〜３０重量％含有する。
【００９４】
前述の添加剤は、非常に様々な処理工程でプラスチックに組み込むことができる。例えば、ポリアミド、またはポリエステルの場合、早ければ重合／重縮合開始時に、もしくは重合／重縮合の終わりに、または下記の配合操作で、添加剤をポリマー溶融物に練り込むことが可能である。また、添加剤を後になるまで添加しない処理操作がある。これは特に着色剤マスターバッチ、または添加剤マスターバッチが使用される場合に実施される。特に粉状添加剤について、乾燥操作の結果まだ暖かい可能性のあるポリマー粒状物へドラム適用することも可能である。
【００９５】
好ましくは、難燃剤−安定剤の組合せは、粒状物、フレーク、微粒子、粉末、および／または微粉化材料として存在する。
【００９６】
好ましくは、難燃剤−安定剤の組合せは、固体の物理的混合物として、溶融混合物として、圧縮材料として、押出物として、またはマスターバッチの形態で存在する。
【００９７】
好ましくは、難燃剤−安定剤の組合せは、成分Ａ、Ｂ、およびＣを乾式混合することで製造される。
【００９８】
好ましくは、難燃剤−安定剤の組合せは、成分Ａ、Ｂ、およびＣを析出させることで製造される。
【００９９】
好ましくは、難燃剤−安定剤の組合せは、液体加工助剤を使用して成分Ａ、Ｂ、およびＣを混合することで製造される。
【０１００】
好ましい液体加工助剤は、０〜１５０℃の融点を有する水、溶媒、ポリマー添加剤である。
【０１０１】
適切な混合機は、Ｌｏｅｄｉｇｅ社が提供する鋤刃型混合機、Ｌｏｅｄｉｇｅ社が提供する回転盤型混合機（例えば、ＣＢ３０）、Ｓｃｈｕｇｉ社が提供するフレキソミックス混合機、Ｎｉｒｏ社が提供するＨＥＣ回転盤型混合機、Ｄｒａｉｓ社（マンハイム）が提供する回転盤型混合機（例えば、Ｋ−ＴＴＥ４）、Ｎｉｒｏ社が提供するアイリッヒ（Ｅｉｒｉｃｈ）混合機（例えば、Ｒ０２）、テルシッヒ（Ｔｅｌｓｃｈｉｇ）混合機（ＷＰＡ６）、ジグザグ混合機であり得る。混合機の適切な温度は、２０〜２００℃である。
【０１０２】
液体加工助剤を使用する場合、生成物混合物は、適切な乾燥機内で乾燥させられるか、または熱処理され得、粒子は成長する。本発明の乾燥機は、Ｈｏｓｏｋａｗａ  Ｓｃｈｕｇｉ社が提供する流動床乾燥機（Ｓｃｈｕｇｉ流動床、Ｖｏｍｅｔｅｃ流動床乾燥機）、Ｗａｌｄｎｅｒ社またはＧｌａｔｔ社が提供する流動床乾燥機、Ｗａｌｄｎｅｒ社が提供するターボ流動床乾燥機、Ａｎｈｙｄｒｏ社が提供するスピンフラッシュ乾燥機、またはその他のドラム乾燥機であり得る。
【０１０３】
流動床乾燥機の好ましい運転条件は、空気入口温度１２０〜２８０℃、生成物温度２０〜２００℃である。
【０１０４】
好ましい溶媒は、アセトン、メチルエチルケトン、アルコール、水、ベンゼン、トルエン、キシレン、エステル、ジメチルホルムアミド、アルキルグリコール、プロピレングリコールメチルエーテルアセタート、ジエチレングリコールエチルエーテルアセタート、ポリエチレングリコールジメチルエーテル、エチルアセタート、ブチルアセタート、ジオキサン、テトラヒドロフラン、ジエチルエーテル、メチル−ｔｅｒｔ−ブチルエーテルといったエーテル、アルカン、例えばｎ−ドデカン、パラフィン、シクロアルカン、Ｎ−メチル−ピロリドン、酢酸、無水酢酸、ギ酸、プロピオン酸といった炭酸、ガソリン、揮発油、酢酸アミル、ピリジン、硫化炭素、ジメチルスルホキシド、ジクロロメタン、クロロホルム、四塩化炭素、ニトロメタン、Ｎ−ジメチルアセトアミド、ニトロベンゼン、リン酸トリエチル、リン酸トリアリール、レゾルシノール二リン酸テトラフェニルエステル、メチルホスホン酸ジメチル、ホスホン酸エステル、リン酸エステル、ピロリン酸エステル、アルキルホスホン酸、および／またはそれらのオキサルキル化誘導体である。
【０１０５】
ジアルキルホスフィネートは、０．０１ｗｔ％〜１０ｗｔ％の間の水分含有量を有する。ジアルキルホスフィネートは、１μｍ〜１００μｍの間の粒径を有する。ジアルキルホスフィネートは、１００ｇ／Ｌ〜１０００ｇ／Ｌの間のかさ密度を有する。ジアルキルホスフィネートは、２００ｇ／Ｌ〜１２００ｇ／Ｌの間のタップ密度を有する。
【０１０６】
相乗剤（成分Ｂ）は、０．０１ｗｔ％〜１０ｗｔ％の間の水分含有量を有する。相乗剤（成分Ｂ）は、１μｍ〜１００μｍの間の粒径を有する。相乗剤（成分Ｂ）は、１００ｇ／Ｌ〜１０００ｇ／Ｌの間のかさ密度を有する。相乗剤（成分Ｂ）は、２００ｇ／Ｌ〜１２００ｇ／Ｌの間のタップ密度を有する。
【０１０７】
成分Ｃは、０．０１ｗｔ％〜１０ｗｔ％の間の水分含有量を有する。成分Ｃは、１μｍ〜１００μｍの間の粒径を有する。成分Ｃは、１００ｇ／Ｌ〜１０００ｇ／Ｌの間のかさ密度を有する。成分Ｃは、２００ｇ／Ｌ〜１２００ｇ／Ｌの間のタップ密度を有する。
【０１０８】
ポリアミドまたはポリエステルの成形用組成物において前記混合物を使用することが好ましい。適切なポリアミドは、例えばＤＥ−Ａ−１９９  ２０  ２７６に記載されている。
【０１０９】
好ましくは、ポリアミドは、アミノ酸タイプのもの、および／またはジアミンとジカルボン酸タイプのものである。好ましくは、ポリアミドは、ポリアミド−６、および／またはポリアミド−６，６である。好ましくは、ポリアミドは、非改質、着色、充填、非充填、強化、非強化、またはそうでなければ改質ポリアミドである。
【０１１０】
好ましくは、ポリエステルは、ポリエチレンテレフタラート、またはポリブチレンフタラートである。
【０１１１】
好ましくは、ポリエステルは、非改質、着色、充填、非充填、強化、非強化、またはそうでなければ改質ポリエステルである。
【０１１２】
さらにカルボジイミドが存在してもよい。
【０１１３】
任意選択で、ポリマーにさらなる添加剤を添加してもよい。添加され得る添加剤として、ワックス、光保護剤、安定剤、酸化防止剤、帯電防止剤、またはそれらの添加剤の混合物が挙げられる。
【０１１４】
好ましく使用され得る安定剤として、ホスホニット、および亜リン酸塩、またはカルボジイミドが挙げられる。
【０１１５】
前述の添加剤は、難燃剤−安定剤の組合せにも添加され得る。
【０１１６】
例
１．使用される成分
標準的な市販のポリマー（粒状物）：
ＰＡ６，６ＧＦ：Ｄｕｒｅｔｈａｎ（登録商標）ＡＫＶ３０（Ｂａｙｅｒ  ＡＧ、Ｄ）、３０％ガラス繊維含有。
ＰＢＴ  ＧＦ：Ｃｅｌａｎｅｘ（登録商標）２３００ＧＶ１／３０（Ｔｉｃｏｎａ、Ｄ）、３０％ガラス繊維含有。
ＰＡ６：Ｕｌｔｒａｍｉｄ（登録商標）Ｂ２７Ｅ
ＰＡ６，６：Ｕｌｔｒａｍｉｄ（登録商標）Ａ２７Ｅ（ＢＡＳＦ）
ガラス繊維：ＰＰＧガラス繊維ＨＰ３６１０ＥＣ１０  ４．５ｍｍ
【０１１７】
難燃剤成分（粉状）：
以下ＤＥＰＡＬと称される、ジエチルホスフィン酸のアルミニウム塩。
以下ＭＰＰと称される、ＢＡＳＦ（ドイツ）が提供するＭｅｌａｐｕｒ（登録商標）２００（ポリリン酸メラミン、ＭＰＰ）。
無水ホウ酸亜鉛（Ｚｎ−ホウ酸塩）Ｆｉｒｅｂｒａｋｅ（登録商標）Ｒｉｏ  Ｔｉｎｔｏ
ＤＥ１０２０１４００１２２２（Ａ１）に準ずる亜リン酸アルミニウム（ＡＰ）
Ｚｉｎｋｏｘｙｄ  ａｋｔｉｖ（ＺｎＯ）、Ｂａｙｅｒ  ＡＧ、ドイツ
【０１１８】
２．難燃性プラスチック成形用組成物の製造、加工、および試験
表に規定される比で、難燃剤成分を、ポリマー粒状物、潤滑剤、および安定剤と混合し、２６０〜３１０℃（ＧＦＲ  ＰＡ−６，６）または２４０〜２８０℃（ＧＦＲ  ＰＢＴ）の温度でＬｅｉｓｔｒｉｔｚ  ＬＳＭ３０／３４二軸スクリュー押出機に入れた。均質化されたポリマーストランドを引き抜き、水浴中で冷却し、次いで粒状にした。
【０１１９】
十分に乾燥させた後、２７０〜３２０℃（ＧＦＲ  ＰＡ−６，６）または２６０〜２８０℃（ＧＦＲ  ＰＢＴ）の温度で、Ａｒｂｕｒｇ３２０Ｃ  Ａｌｌｒｏｕｎｄｅｒ射出成形機において成形用組成物を加工して試験片を得、難燃性についてＵＬ９４試験（Ｕｎｄｅｒｗｒｉｔｅｒｓ  Ｌａｂｏｒａｔｏｒｉｅｓ）を用いて試験し、分類した。
【０１２０】
２７５℃／２．１６ｋｇにおけるメルトボリュームインデックス（ＭＶＲ）を測定することによって、成形用組成物の流動性を測定した。ＭＶＲ値の急激な上昇は、ポリマーの分解を示した。
【０１２１】
比粘度（ＳＶ）に関し、ポリエステルの加工特性を評価した。十分に乾燥させた後、プラスチック成形用組成物粒状体を使用して１．０％のジクロロ酢酸溶液を調製し、ＳＶ値を測定した。ＳＶ値が高いほど、難燃剤に含有させる際のポリマーの分解は少ない。
【０１２２】
別段の記載がない限り、比較可能性を目的とし、一連の特定の実験は、全て同一の条件（温度プログラム、スクリュー形状、射出成形パラメータなど）下で実施された。
【０１２３】
そのようにして、ホスフィン酸塩、相乗剤および成分Ｃの本発明の難燃剤−安定剤の組合せについて、安息角の向上を検知することができる。
【０１２４】
本発明に係る添加剤（ホスフィン酸塩成分、相乗剤成分、および酸化物、または水酸化物、または混合酸化水酸化物、または水酸化酸化炭酸塩成分の混合物）によって、難燃性が損なわれることなくポリマーの加工性が明らかに向上することが例から明らかである。
【０１２５】
難燃剤ポリエステル（ＰＢＴ）において、本発明のホスフィン酸塩、相乗剤、および金属酸化物または金属水酸化物の組合せを使用することで、高いＳＶ値によって認識できる、ポリマーの分解の明らかな軽減がもたらされる。
【０１２６】
別段の記載がない限り、記載される量は、常に重量百分率である。
【０１２７】
本発明において、ジアルキルホスフィン酸の流動性は、安息角を使用して評価された。例えば、漏斗を通して粉末試料を注ぎ、半径ｒの丸皿に落下させて安息角を測定した。粉末は絶え間なく漏斗に注がれ、円錐形に堆積し、堆積物の高さが増大しなくなるまで大きくなった。堆積物の高さｈを測定し、式（１）に従って安息角αを算出した。
ｔｇα＝ｈ／ｒ  （１）
【０１２８】
αが小さいほど粉末の流動性は良好である。一般的に、αが３０°未満である場合、粉末は制限なく流動することができ、αが３０°〜４０°の間である場合、粉末は加工要件を満たし、αが４０°を超える場合、粉末は加工要件を満たすことができない。
【０１２９】
例１ａ（比較）
ＣＮ−Ａ−１０４０５９１０１に従って生成された試料を、その安息角について試験した。結果を表１に示す。
【０１３０】
例１ｂ（比較）
表１に準ずる種類、および量のジエチルホスフィン酸アルミニウム、成分Ｂから、本発明に係る難燃剤−安定剤の組合せを混合した。それを、その安息角について試験し、結果は、純粋なホスフィン酸アルミニウムに劣り、表１に示される。
【０１３１】
例２
表１に準ずる種類、および量のジエチルホスフィン酸アルミニウム、および成分Ｃから、本発明に係る難燃剤−安定剤の組合せを混合した。それを、その安息角について試験し、結果は表１に示され、比較例１より良好である。
【０１３２】
例３
表１に準ずる種類、および量のジエチルホスフィン酸アルミニウム、および成分Ｃから、本発明に係る難燃剤−安定剤の組合せを混合した。それを、その安息角について試験し、結果は表１に示され、比較例１より良好である。
【０１３３】
例４
表１に準ずる種類、および量のジエチルホスフィン酸アルミニウム、成分Ｂ、および成分Ｃから、本発明に係る難燃剤−安定剤の組合せを混合した。それを、その安息角について試験し、非常に良好な結果が表１に示される。
【０１３４】
例５
表１に準ずる種類、および量のジエチルホスフィン酸アルミニウム、成分Ｂ、および成分Ｃから、本発明に係る難燃剤−安定剤の組合せを混合した。それを、その安息角について試験し、非常に良好な結果が表１に示される。
【０１３５】
例６
表１に準ずる種類、および量のジエチルホスフィン酸アルミニウム、および成分Ｃから、本発明に係る難燃剤−安定剤の組合せを混合した。それを、その安息角について試験し、結果は表１に示され、比較例１より良好である。
【０１３６】
例７
表１に準ずる種類、および量のジエチルホスフィン酸アルミニウム、成分Ｂ、および成分Ｃから、本発明に係る難燃剤−安定剤の組合せを混合した。それを、その安息角について試験し、非常に良好な結果が表１に示される。
【０１３７】
例８
表１に準ずる種類、および量のジエチルホスフィン酸アルミニウム、成分Ｂ、および成分Ｃから、本発明に係る難燃剤−安定剤の組合せを混合した。それを、その安息角について試験し、非常に良好な結果が表１に示される。
【０１３８】
例９
表１に準ずる種類、および量のジエチルホスフィン酸アルミニウム、成分Ｂ、および成分Ｃから、本発明に係る難燃剤−安定剤の組合せを混合した。それを、その安息角について試験し、非常に良好な結果が表１に示される。
【０１３９】
【表１】
2019534346.tif 000005
【０１４０】
表１から、成分Ｃによって安息角が向上する（すなわち、数値が減少する）ことが分かる。成分Ｃを加えたジエチルホスフィン酸アルミニウムは、純粋なジエチルホスフィン酸アルミニウムよりも良好である。
【０１４１】
成分Ｂは、（難燃性に関して重要であるが）安息角を悪化させる（すなわち、数値を減少させる）。
【０１４２】
しかし、本発明の成分Ｃを加えたジエチルホスフィン酸アルミニウム／成分Ｂの組合せは、ジエチルホスフィン酸アルミニウムおよび成分Ｂのみと比較して安息角を向上させる。
【０１４３】
例１０
表に準ずる組成で、射出成形において２９０℃の溶融温度を用い、ジエチルホスフィン酸アルミニウム、成分Ｂ、および成分Ｃの組合せをガラス繊維強化ＰＡ−６中に含む本発明の難燃性成形用組成物を製造した。
【０１４４】
例１１
表に準ずる組成で、射出成形において３００℃の溶融温度を用い、ジエチルホスフィン酸アルミニウム、成分Ｂ、および成分Ｃの組合せをガラス繊維強化ＰＡ−６，６中に含む本発明の難燃性成形用組成物を製造した。
【０１４５】
例１２
表に準ずる組成で、射出成形において３００℃の溶融温度を用い、ジエチルホスフィン酸アルミニウム、成分Ｂ、および成分Ｃの組合せをガラス繊維強化ＰＡ−６，６中に含む本発明の難燃性成形用組成物を製造した。
【０１４６】
例１３
表に準ずる組成で、射出成形において３００℃の溶融温度を用い、ジエチルホスフィン酸アルミニウム、成分Ｂ、および成分Ｃの組合せをガラス繊維強化ＰＡ−６，６中に含む本発明の難燃性成形用組成物を製造した。
【０１４７】
例１４
表に準ずる組成で、射出成形において３００℃の溶融温度を用い、ジエチルホスフィン酸アルミニウム、成分Ｂ、および成分Ｃの組合せをガラス繊維強化ＰＡ−６，６中に含む本発明の難燃性成形用組成物を製造した。
【０１４８】
例１５
表に準ずる組成で、射出成形において２７５℃の溶融温度を用い、ジエチルホスフィン酸アルミニウム、成分Ｂ、および成分Ｃの組合せをガラス繊維強化ＰＢＴ中に含む本発明の難燃性成形用組成物を製造した。
【０１４９】
【表２】
2019534346.tif 000006
【国際調査報告】
2019534346.tif 000010
2019534346.tif 000011
2019534346.tif 000012
2019534346.tif 000013